(57)【要約】  内燃機関の排気装置中の選択的接触還元（ＳＣＲ）触媒に尿素溶液を添加するための装置であって、この装置は、排気装置へのその溶液の注入のためのインゼクターと、インゼクターにその溶液を移動させるための管（１）とを含み、加熱素子（２）が、その管と接触しており、この加熱素子は、ある組成物からなる本体（３）に埋封された少なくとも２本の平行ワイヤ（４．１，４．２）を含む正温度係数（ＰＴＣ）加熱素子であり、この組成物は、ポリマーと導電性充填剤とを含む、装置。【選択図】図１
2017517667.tif 000002
【特許請求の範囲】
【請求項１】
内燃機関の排気装置中の選択的接触還元（ＳＣＲ）触媒に尿素溶液を添加するための装置であって、前記装置は、前記排気装置への前記溶液の注入のためのインゼクターと、前記インゼクターに前記溶液を移動させるための管とを含み、加熱素子が、前記管と接触しており、前記加熱素子は、ある組成物からなる本体に埋封された少なくとも２本の平行ワイヤを含む正温度係数（ＰＴＣ）加熱素子であり、前記組成物は、ポリマーと導電性充填剤とを含む、装置。
【請求項２】
前記組成物が、熱可塑性エラストマーを含む、請求項１に記載の装置。
【請求項３】
前記組成物が、コポリエステル熱可塑性エラストマー（ＴＰＥ−Ｅ）、コポリアミド熱可塑性エラストマー（ＴＰＥ−Ａ）、コポリウレタン熱可塑性エラストマー（ＴＰＥ−Ｕ）からなる群から選択される熱可塑性エラストマーを含有する、請求項１に記載の装置。
【請求項４】
前記コポリエステル熱可塑性エラストマーが、コポリカーボネート−エステル熱可塑性エラストマーまたはコポリエステルエステル熱可塑性エラストマーである、請求項３に記載の装置。
【請求項５】
前記コポリカーボネート−エステル熱可塑性エラストマーまたはコポリエステルエステル熱可塑性エラストマーが、ウレタン結合基を含有する、請求項４に記載の装置。
【請求項６】
前記加熱素子（ｈｅａｔｉｎｇ）が、前記管の周りに巻き付けられている、請求項１〜５のいずれか一項に記載の装置。
【請求項７】
インゼクターに尿素溶液を移動させるための管と、前記管の末端のうちの少なくとも一方にあるコネクターとの集成体であって、前記管および前記コネクターの両方が、加熱素子と接触している、集成体。
【請求項８】
ポリマーと導電性充填剤とを含む組成物からなるポリマー本体に埋封された２本以上の平行ワイヤを含む加熱素子であって、前記組成物は、コポリカーボネート−エステル熱可塑性エラストマーまたはコポリエステルエステル熱可塑性エラストマーを含む、加熱素子。
【請求項９】
前記コポリカーボネート−エステル熱可塑性エラストマーまたはコポリエステルエステル熱可塑性エラストマーが、ウレタン結合基を含有する、請求項８に記載の加熱素子。
【請求項１０】
内燃機関と請求項１〜６のいずれか一項に記載の装置とを含む乗用車。
【請求項１１】
前記内燃機関が、ディーゼル機関である、請求項１〜６のいずれか一項に記載の装置および請求項１０に記載の乗用車。
【発明の詳細な説明】
【発明の詳細な説明】
【０００１】
本発明は、ディーゼル機関の排気装置中の選択的接触還元（ＳＲＣ）触媒に尿素溶液を添加するための装置、および自己調節式加熱素子に関する。
【０００２】
例えばトラックおよび乗用車のディーゼル機関のＮＯｘ放出を減少させるために、ＳＣＲ触媒と触媒に尿素を添加するための装置とを含むシステムが導入された。尿素は、一般的には排気ガスが触媒に入る直前の場所で、エンジンの排気装置内に溶液として添加される。このシステムの使用により、ディーゼルトラックは、確かにＥｕｒｏ  ＶＩ基準を満たす。
【０００３】
尿素溶液は３２．５重量％の尿素を含み、残部は脱塩水である。さらに、この溶液は、触媒の有効性（ａｆｆｅｃｔｉｖｉｔｙ）を低下させる触媒に関する問題（例えば、付着物など）を回避するために、極めて純粋である。そのような尿素溶液は、多くの場合、ＡｄＢｌｕｅ（商標）という商品名で販売されているものである。尿素溶液を添加するための装置は、その溶液のための貯蔵タンク、添加用ポンプ、排気装置系への溶液の注入のためのインゼクター、およびインゼクターへの溶液の移動のための管を含む。この溶液は１１℃で早くも凝固するので、貯蔵タンクおよび管の両方が、加熱素子を備えている。管の耐性のために、現在のところワイヤが加熱素子として使用されている。溶液が管のどの場所においても、さらに例えば−２０℃という極めて低い温度下においても凝固しないことが重要であるので、溶液の加熱はかなり重大である。しかしながら、熱が生成されすぎないことも重要である。というのは、さもなければ気泡の形成および尿素の早期分解が起こり得るからである。
【０００４】
長さの異なる管を有する異なる装置が構築されなければならない。上述の重大性のため、それぞれの管に対して特異的な加熱ワイヤが使用されなければならず、管の長さおよび管が機能しなければならない温度範囲に合わせてワイヤの電気抵抗が調整される。
【０００５】
トラックの他に乗用車もＥｕｒｏ  ＶＩ基準を満たさなければならず、したがって異なる装置の数が著しく増大するので、この問題はさらに拡大する。ディーゼル機関のための排気装置における使用の他に、ＳＲＣ触媒は、さらなる内燃機関（例えば、圧縮天然ガス（ＣＮＧ）またはガソリンで動くエンジン）の排気装置において使用されることも可能である。
【０００６】
米国特許出願公開第２０１３／０２９９０３０号明細書には、ＳＣＲ触媒に尿素を添加するための装置に好適な、加熱可能パイプが開示されている。このパイプはいくつかのポリマー層からなり、２つの平行電線が、２つの導電性ポリマー層の間に埋封されている。このシステムは、製造が複雑である。それらの電線の電源への接続が複雑であり、また、管の長さに合わせて加熱系を調整することが依然として必要である。管の各流体コネクターに別個の加熱系を提供することも必要である。
【０００７】
本発明の目的は、これらの問題を解決することである。この目的は、内燃機関の排気装置中の選択的接触還元（ＳＣＲ）触媒に尿素溶液を添加するための装置を提供することによって達成され、この装置は、排気装置へのその溶液の注入のためのインゼクターと、インゼクターにその溶液を移動させるための管とを含み、加熱素子が、その管と接触しており、この加熱素子は、ある組成物からなる本体に埋封された少なくとも２本の平行ワイヤを含む正温度係数（ＰＴＣ）加熱素子であり、この組成物は、ポリマーと導電性充填剤とを含む。
【０００８】
このような加熱素子を用いると、管の温度がより正確に制御され得、それぞれの種類の装置に対して異なる加熱素子を使用することはもはや必要ではない。これにより、装置の製造がより経済的になる。
【０００９】
さらに、本発明に従う管は、電線が加熱素子のポリマー組成物から分離する可能性を伴わずに、容易に撓む。さらに、本発明に従う管は、別個の加熱素子のため、米国特許出願公開第２０１３／０２９９０３０号明細書に開示されるような一体化された電線を有する管よりも、はるかによく振動に耐える。
【００１０】
加熱素子の平行ワイヤに電荷をかけると、ポリマー本体を通って流れる電流が生じ、そうして加熱素子を加熱する。温度上昇のためポリマー組成物が膨張して、ポリマー組成物中の充填剤粒子間の距離が拡大するので、組成物が絶縁体になるまで電気抵抗は増大する。このようにして、ポリマー組成物は、自己調節式加熱材料として働く。これは、正温度係数（ＰＴＣ）材料で示されもする。
【００１１】
ポリマー組成物のＰＴＣ特性は、ポリマーの種類ならびに導電性充填剤の種類および量によって決まる。ＰＴＣ組成物は良く知られており、当業者にはそのような加熱素子をどのように製造すべきかが分かる。さらに、こうした素子は市販されている。
【００１２】
導電性充填剤として、カーボンブラック、炭素繊維、カーボンナノチューブおよび金属粒子が使用され得る。好ましくはカーボンブラック、より好ましくは１〜１０００ｎｍの間、最も好ましくは１０〜１００ｎｍの間の粒径を有するカーボンブラックが使用される。
【００１３】
ポリマー組成物は、例えば排気装置系の近くでの、添加システムの管と接触した状態でのそれの使用のため、ポリマーがそれに提示される条件に耐えることが可能でありさえすれば、任意のポリマーを含み得る。
【００１４】
連続使用温度は、好ましくは１２５〜１８０℃の間である。さらに、好ましくは管の周りに巻き付けることによってでさえも、加熱素子を容易に管に接触させ得るように、ポリマーは、好ましくは可塑性である。
【００１５】
加熱素子から管への伝熱が加熱素子と管との間の界面を介した熱伝導によって起こり得るように、加熱素子と管とは接触している。
【００１６】
好適なポリマーの例としては、架橋ポリエチレンおよび架橋または非架橋ポリエチレンテレフタレート（ＰＥＴ）、ポリブチレンテレフタレート（ＰＢＴ）、エチレン−テトラフルオロエチレンコポリマー（ＥＴＦＥ）、ならびに熱可塑性（ｔｈｅｒｍｏｐｌａｓｔｉｓｃｈ）エラストマーが挙げられる。
【００１７】
ポリマー組成物は、好ましくは、コポリエステル熱可塑性エラストマー（ＴＰＥ−Ｅ）、コポリアミド熱可塑性エラストマー（ＴＰＥ−Ａ）、コポリウレタン熱可塑性エラストマー（ＴＰＥ−Ｕ）からなる群から選択される熱可塑性エラストマーを含有する。
【００１８】
［ＴＰＥ−Ｅ／ＴＰＥ−Ａ］
コポリエステル熱可塑性エラストマーおよびコポリアミド熱可塑性エラストマーは、それぞれポリエステルセグメントまたはポリアミドセグメントからなるハードブロックと、別のポリマーのセグメントからなるソフトブロックとを含む、ゴム状弾性を有する熱可塑性ポリマーである。そのようなポリマーは、ブロックコポリマーとしても知られている。コポリエステル熱可塑性エラストマーのハードブロック中のポリエステルセグメントは、一般的に、少なくとも１種のアルキレンジオールおよび少なくとも１種の芳香族または脂環式ジカルボン酸から誘導される反復単位からなる。コポリアミド熱可塑性エラストマーのハードブロック中のポリアミドセグメントは、一般的に、少なくとも１種の芳香族および／もしくは脂肪族ジアミンならびに少なくとも１種の芳香族もしくは脂肪族ジカルボン酸、ならびにまたは脂肪族アミノ−カルボン酸からの反復単位からなる。
【００１９】
ハードブロックは、典型的に、適用可能な場合は室温より十分に高い、融解温度またはガラス温度を有するポリエステルまたはポリアミドからなり、３００℃もの高さであるか、またはさらに高いこともあり得る。好ましくは、融解温度またはガラス温度は、少なくとも１５０℃、より好ましくは少なくとも１７０℃またはさらには少なくとも１９０℃である。さらにより好ましくは、ハードブロックの融解温度またはガラス温度は、２００〜２８０℃の範囲内、またはさらには２２０〜２５０℃の範囲内である。ソフトブロックは、典型的に、室温より十分に低いガラス転移温度を有する非晶質ポリマーのセグメントからなり、この温度は、−７０℃もの低さであるか、またはさらに低いこともあり得る。好ましくは、非晶質ポリマーのガラス温度は、高くて−２０℃である。さらにより好ましくは、ソフトブロックのガラス温度は、−２０〜−６０℃、またはさらには−３０〜−５０℃の範囲内にある。
【００２０】
好適には、コポリエステル熱可塑性エラストマーは、コポリエステルエステル熱可塑性エラストマー、コポリカーボネート−エステル熱可塑性エラストマー、および／またはコポリエーテルエステル熱可塑性エラストマー、すなわち、それぞれポリエステル、ポリカーボネートまたはポリエーテルのセグメントからなるソフトブロックを有するコポリエステルブロックコポリマーである。好適なコポリエステルエステル熱可塑性エラストマーは、例えば欧州特許第０１０２１１５Ｂ１号明細書に記載されている。好適なコポリカーボネート−エステル熱可塑性エラストマーは、例えば欧州特許第０８４６７１２Ｂ１号明細書に記載されている。コポリエーテルエステル熱可塑性エラストマーならびにその調製および特性は当該技術分野にあり、例えばＴｈｅｒｍｏｐｌａｓｔｉｃ  Ｅｌａｓｔｏｍｅｒｓ，２ｎｄ  Ｅｄ．，Ｃｈａｐｔｅｒ  ８，Ｃａｒｌ  Ｈａｎｓｅｒ  Ｖｅｒｌａｇ（１９９６）ＩＳＢＮ  １−５６９９０−２０５−４、Ｈａｎｄｂｏｏｋ  ｏｆ  Ｔｈｅｒｍｏｐｌａｓｔｉｃｓ，Ｅｄ．Ｏ．Ｏｔａｂｉｓｉ，Ｃｈａｐｔｅｒ  １７，Ｍａｒｃｅｌ  Ｄｅｋｋｅｒ  Ｉｎｃ．，Ｎｅｗ  Ｙｏｒｋ  １９９７，ＩＳＢＮ  ０−８２４７−９７９７−３、およびＥｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，Ｖｏｌ．１２，ｐｐ．７５−１１７（１９８８），Ｊｏｈｎ  Ｗｉｌｅｙ  ａｎｄ  Ｓｏｎｓ、ならびにそこに引用されている参考文献に詳細に記載されている。
【００２１】
コポリエステル熱可塑性エラストマーは、例えば、Ａｒｎｉｔｅｌという商品名で、ＤＳＭ  Ｅｎｇｉｎｅｅｒｉｎｇ  Ｐｌａｓｔｉｃｓ  Ｂ．Ｖ．（Ｔｈｅ  Ｎｅｔｈｅｒｌａｎｄｓ）から入手可能である。好適には、コポリアミド熱可塑性エラストマーは、コポリエーテルアミド熱可塑性エラストマーである。コポリエーテルアミド熱可塑性エラストマーは、例えば、ＰＥＢＡＸという商品名で、Ａｒｋｅｍａ（Ｆｒａｎｃｅ）から入手可能である。
【００２２】
コポリエステル熱可塑性エラストマーのハードブロック中の芳香族ジカルボン酸は、好適には、テレフタル酸、イソフタル酸、フタル酸、２，６−ナフタレンジカルボン酸および４，４−ジフェニルジカルボン酸、ならびにそれらの混合物からなる群から選択される。好ましくは、芳香族ジカルボン酸はテレフタル酸を含み、より好ましくは、ジカルボン酸の総モル量を基準として少なくとも５０モル％が、さらにより好ましくは少なくとも９０モル％がテレフタル酸からなり、またはさらには完全にテレフタル酸からなる。
【００２３】
コポリエステル熱可塑性エラストマーのハードブロック中のアルキレンジオールは、好適には、エチレングリコール、プロピレングリコール、ブチレングリコール、１，２−ヘキサンジオール、１，６−ヘキサメチレンジオール、１，４−ブタンジオール、ベンゼンジメタノール、シクロヘキサンジオール、シクロヘキサンジメタノール、およびそれらの混合物からなる群から選択される。好ましくは、アルキレンジオールは、エチレングリコールおよび／もしくは１，４  ブタンジオールを含み、より好ましくは、アルキレンジオールの総モル量を基準として少なくとも５０モル％が、さらにより好ましくは少なくとも９０モル％がエチレングリコールおよび／もしくは１，４  ブタンジオールからなり、またはさらには完全にエチレングリコールおよび／もしくは１，４  ブタンジオールからなる。
【００２４】
コポリエステル熱可塑性エラストマーのハードブロックは、最も好ましくはポリブチレンテレフタレートセグメントを含む、またはさらにはポリブチレンテレフタレートセグメントからなる。
【００２５】
コポリエーテルエステル（ｃｏｐｏｌｙｅｓｔｈｅｒｅｓｔｅｒ）熱可塑性エラストマーは、少なくとも１種のポリアルキレンオキシドグリコールから誘導されるソフトセグメントを有する。好ましくは、ポリアルキレンオキシドグリコールは、ポリプロピレンオキシドグリコールホモポリマー（ＰＰＧ）、エチレンオキシド／ポリプロピレンオキシドブロックコポリマー（ＥＯ／ＰＯブロックコポリマー）およびポリ（テトラメチレン）グリコール（ｐｏｌｙ（ｔｒｅｔｒａｍｅｔｈｙｌｅｎｅ）ｇｌｙｃｏｌ）（ＰＴＭＧ）、ならびにそれらの混合物からなる群から選択される。
【００２６】
コポリカーボネート−エステル熱可塑性エラストマーは、脂肪族カーボネートから誘導される反復単位を含むソフトセグメントを有する。好適な脂肪族カーボネート単位は、式：
【化１】
2017517667.tif 000003
（式中、
Ｒ＝Ｈ、アルキルまたはアリール、
Ｘ＝２〜２０）
により表される。好ましくは、Ｒ＝Ｈおよびｘ＝６であり、したがって、脂肪族カーボネートはヘキサメチレンカーボネートである。
【００２７】
ソフトセグメントはまた、脂肪族ジオールおよび脂肪族ジカルボン酸から誘導される反復単位ならびに／またはラクトンから誘導される反復単位を含み得る。
【００２８】
脂肪族ジオールは、好ましくは２〜２０個の炭素原子、より好ましくは３〜１５個の炭素原子を含有する。最も好ましくは、脂肪族ジオールは、ブチレングリコールである。脂肪族ジカルボン酸は、好ましくは、２〜１０個の炭素原子、より好ましくは４〜１５個の炭素原子を含有する。最も好ましくは、脂肪族ジカルボン酸は、アジピン酸である。
【００２９】
ラクトンとしては、好ましくはカプロラクトンが使用される。
【００３０】
好ましくは、ソフトセグメントの少なくとも４０重量％、より好ましくは少なくとも６０重量％、さらにより好ましくは少なくとも８０重量％、さらにより好ましくは少なくとも９０重量％、さらにより好ましくは少なくとも９５重量％、最も好ましくは少なくとも９９重量％が脂肪族カーボネートからなる。
【００３１】
ハードセグメント：ソフトセグメントの重量比は、２０：８０〜９０：１０の間、好ましくは３０：７０〜８０：２０の間、より好ましくは６０：４０〜７０：３０の間であり得る。
【００３２】
コポリカーボネート−エステル熱可塑性エラストマーを作製する１つの方法は、欧州特許出願公開第Ａ−１９６４８７１号明細書に記載されている。この方法によれば、ポリエステルおよび脂肪族ポリカーボネートジオールが、溶融状態でエステル転移反応によって反応させられる。
【００３３】
コポリカーボネート−エステル熱可塑性エラストマーのハードセグメントとソフトセグメントとは、好ましくは、二官能性ウレタン基により連結される。
【００３４】
通例の二官能性ウレタン基は、パラトルエンジイソシアネート、ジフェニルメタンジイソシアネート（ＭＤＩ）、キシリレンジイソシアネート、ヘキサンエチレンジイソシアネート（ｈｅｘａｎｅｔｈｙｌｅｎｅ  ｄｉｉｓｏｃｙａｎｔｅ）またはイソホロンジイソシアネートから誘導される。二官能性ウレタン基によりハードセグメントとソフトセグメントとを連結することによりコポリカーボネートエステルを作製するための方法、さらに、それに有用なウレタン基は、欧州特許出願公開第Ａ−０８４６７１２号明細書に記載されている。
【００３５】
コポリエステルエステル（ｃｏｐｏｌｙｅｓｔｈｅｒｅｓｔｈｅｒ）熱可塑性エラストマーは、多官能性、好ましくは二官能性の脂肪族アルコール、アミノアルコール、ヒドロキシカルボン酸、ラクトン、アミノカルボン酸、環状カーボネートまたはポリカルボン酸の重縮合により作製されるソフトセグメントを含む。上述の化合物の混合比の選択によって、任意の所望の分子量ならびに末端基の数および種類が得られ得る。
【００３６】
例として、アジピン酸ならびにエチレングリコール、ブタンジオール、ペンタンジオールおよびヘキサンジオールからのポリエステルが挙げられ得る。ソフトセグメントは、完全にまたは部分的に、ラクトン（例えば、置換または非置換のカプロラクトンまたはブチロラクトンなど）からなることも可能である。
【００３７】
コポリエステルエステル熱可塑性エラストマーのハードセグメントとソフトセグメントとは、好ましくは、二官能性ウレタン基により連結される。
【００３８】
上述のコポリカーボネート−エステル熱可塑性エラストマーのために使用されるのと同じ二官能性ウレタン基が使用され得る。二官能性ウレタン基によりハードセグメントとソフトセグメントとを連結することによりコポリエステルエステル熱可塑性エラストマーを作製するための方法は、欧州特許出願公開第Ａ−０１０２１１５号明細書に記載されている。
【００３９】
コポリカーボネート−エステルおよびコポリエステルエステル熱可塑性エラストマーの使用の利点は、ポリマー本体のポリマー組成物を架橋させる必要がないことである。さらに、加熱素子の電力出力は、温度の上昇に伴って徐々に低下するだけであるので、ＰＴＣ特性は、容易に調整され得る。
【００４０】
［ＴＰＥ−Ｕ］
ウレタンベースの熱可塑性エラストマーは、任意選択で連鎖延長剤または別の添加剤の存在下において、イソシアネート化合物と活性水素を有する化合物（例えば、ポリオール）とを反応させるウレタン反応によって合成される樹脂である。これは、フォームが製造されるときに作製されてもよいし、事前に作製されてもよいし、市販のものであってもよい。
【００４１】
イソシアネート化合物には、６〜２０個の炭素原子（ＮＣＯ基中の炭素原子を除く）の芳香族ジイソシアネート、２〜１８個の炭素原子の脂肪族ジイソシアネート、４〜１５個の炭素原子の脂環式ジイソシアネート、４〜１５個の炭素原子の芳香族脂肪族ジイソシアネート、およびそれらの改変体（例えば、ウレタン基、カルボジイミド基、アロファネート基、尿素基、ビウレット基、ウレトジオン基、ウレトイミン基、イソシアヌレート基およびオキサゾリドン基を含有する改変体）が含まれる。
【００４２】
より具体的には、イソシアネート化合物には、トリレンジイソシアネート、ジフェニルメタンジイソシアネート、ナフタレンジイソシアネート、ヘキサメチレンジイソシアネート、ジシクロメタンジイソシアネート、イソホロンジイソシアネート、キシレンジイソシアネート、ノルボルナンジメチルイソシアネートなどが含まれる。
【００４３】
活性水素を有する化合物には、ポリオール、ポリアミン化合物などが含まれる。ポリオール化合物の具体例には、エステルベース、アジペートベース、エーテルベース、ラクトンベースおよびカーボネートベースの化合物が含まれる。連鎖延長剤には、低分子量ジオール、アルキレンジアミンなどが含まれる。
【００４４】
エステルベースおよびアジペートベースのポリオール化合物には、多価アルコール（例えば、エチレングリコール、プロピレングリコール、ブタンジオール、ブテンジオール、ヘキサンジオール、ペンタンジオール、ネオペンチルジオールまたはペンタンジオール）と二塩基酸（アジピン酸、セバシン酸、アゼライン酸、テレフタル酸、イソフタル酸、マレイン酸、芳香族カルボン酸など）との間の縮合反応によって作製される化合物が含まれる。
【００４５】
例えば、エーテルベースのポリオール化合物には、ポリエチレングリコール、ポリプロピレンエーテルグリコール、ポリテトラメチレンエーテルグリコール、ポリヘキサメチレンエーテルグリコールなどが含まれる。ラクトンベースのポリオールには、ポリカプロラクトングリコール、ポリプロピオラクトングリコール、ポリバレロラクトングリコールなどが含まれる。
【００４６】
カーボネートベースのポリオールには、ある化合物（例えば、ジエチレンカーボネートまたはジプロピレンカーボネート）による多価アルコール（例えば、エチレングリコール、プロピレングリコール、ブタンジオール、ペンタンジオール、オクタジオール、ノナンジオールなど）の脱アルコールによって得られる化合物が含まれる。
【００４７】
市販のウレタンベースの熱可塑性エラストマーには、例えば、Ｐｅｌｌｅｔｈａｎｅ  ２１０３シリーズ（ＰＴＭＧエーテル型）、２１０２シリーズ（カプロエステル型）、２３５５シリーズ（ポリエステルアジペート型）および２３６３シリーズ（ＰＴＭＧエーテル型）（Ｄｏｗ  Ｃｈｅｍｉｃａｌの商品名）；Ｒｅｓａｍｉｎｅ  Ｐ−１０００およびＰ−７０００シリーズ（アジペートエステル型）、Ｐ−２０００シリーズ（エーテル型）、Ｐ−４０００シリーズ（カプロラクトン型）およびＰ−８００シリーズ（カーボネート型）（Ｄａｉｎｉｃｈｉｓｅｉｋａ  Ｃｏｌｏｒ  ａｎｄ  Ｃｈｅｍｉｃａｌｓの商品名）；Ｐａｎｄｅｘ  Ｔシリーズ（ＤＩＣ  Ｂａｙｅｒ  Ｐｏｌｙｍｅｒの商品名）；Ｍｉｒａｃｔｏｎｅ  Ｅ型およびＰ型（Ｎｉｐｐｏｎ  Ｍｉｒａｃｔｏｎｅの商品名）；Ｅｓｔｏｌａｎ（Ｔａｋｅｄａ  Ｂｕｒｄａｙｓｈ  Ｕｒｅｔｈａｎｅの商品名）；ならびにＭｏｒｃｅｎｅ（Ｍｏｒｔｏｎの商品名）が含まれる。以下、これらを熱可塑性ポリウレタンエラストマー（ＴＰＵ）と呼ぶことがある。
【００４８】
最も好ましくは、ポリマー組成物は、ウレタン基を含む熱可塑性エラストマーを含有する。これは、ポリマー組成物におけるこれらのポリマーの使用によって、加熱素子の耐久性が著しく高まるからである。
【００４９】
好ましくは、ウレタン結合基を有するポリカーボネートエステル（ｐｏｌｙｃａｒｂｏｎａｔｅｅｓｔｈｅｒ）エラストマーおよびポリエステルエステル（ｐｏｌｙｅｓｔｈｅｒｅｓｔｈｅｒ）エラストマーが使用される。
【００５０】
加熱素子は、２本より多くの平行電線を含み得る。好ましくは、加熱素子は、２本の平行電線を含む。好ましくは、加熱素子は、楕円形状を有する。最も好ましくは、加熱素子は、リボン形状を有する。これは、管の表面と加熱素子との間の良好な接触を生み出して、素子から管への最適な伝熱を提供することを可能にする。
【００５１】
加熱素子は、管の表面と接触した状態で、管の軸と平行して、長手方向に適用され得る。２つまたはさらにそれ以上の加熱素子をこのようなやり方で適用することも可能である。加熱素子は、管および１つまたは複数の加熱素子の周りにテープを巻き付けることによって簡単に適所に保持され得る。
【００５２】
好ましくは、加熱素子は、管の周りに巻き付けられている。これは、自動的に加熱素子と管との間の適切な接触を確保して、伝熱を提供する。より好ましくは、加熱素子は、螺旋状に巻き付けられており、さらにより好ましくは、螺旋状に、かつ続いて起こる素子の各巻き付けが接触した状態で巻きつけられている。こうして、加熱素子は、管のための断熱材としても働く。
【００５３】
加熱素子は、好ましくは、電気絶縁物のカバー（例えば、ポリマーカバー）を含む。こうして、加熱素子は、さらなる予防策なしに管に適用され得る。
【００５４】
本発明はまた、尿素溶液をインゼクターに移動させるための管と、その管の末端のうちの少なくとも一方にあるコネクターとの集成体であって、管およびコネクターの両方が、加熱素子と接触している、集成体に関する。
【００５５】
米国特許出願公開第２０１３／０２９９０３０号明細書に開示されるような一体化された電線を有する管を使用する場合は、コネクターを加熱するために特別な措置を講ずる必要があるが、このようなやり方では、その必要がない。好ましくは、この集成体は、管の両端にコネクターを含み、管およびコネクターの両方が、同じ加熱素子と接触している。
【００５６】
本発明はまた、導電性充填剤を含むポリマー組成物のポリマー本体に埋封された２本以上の平行ワイヤを含む加熱素子であって、そのポリマー組成物は、上で定義したような、好ましくはウレタン結合基を含む、コポリカーボネート−エステル熱可塑性エラストマーおよび／またはコポリエステルエステル熱可塑性エラストマーを含む、加熱素子に関する。本発明に従う加熱素子は、高い耐久性を示し、これは、とりわけ、多くの加熱および冷却サイクルに耐えることができる。これは、おそらく、電線と加熱素子の本体のポリマー組成物との良好な付着によるものである。
【００５７】
本発明はまた、内燃機関と本発明に従う装置とを含む乗用車に関する。上で説明したように、本発明は、乗用車における使用に格別好適である。
【００５８】
本発明を図によりさらに説明するが、それに限定するものではない。図１は、注入流体をインゼクターに輸送するための管（１）の一部分および管の周りに巻き付けられた加熱素子を図示している。図２は、図１の管と２つのコネクターとの集成体を図示している。
【００５９】
図１は、注入流体をインゼクター（図示せず）に輸送するための管（１）の一部分を図示している。加熱素子（ｈｅａｔｉｎｇ  ｅｌｅｍｅｎｄ）（２）が、螺旋状に、かつ続いて起こる素子の各巻き付けが接触した状態で、管の周りに巻き付けられている。切断状態において、ポリマーと導電性充填剤とを含む組成物の本体（３）に埋封された電線（４．１および４．２）が図示されている。さらに、加熱素子と管の表面との間の接触部分（５）が示されている。
【００６０】
図２は、注入流体をインゼクターに輸送するための管（１）と２つのコネクター（３．１および３．２）との集成体を図示している。加熱素子（２）が管およびコネクターの周りに巻き付けられている。ポリマーと導電性充填剤とを含む組成物の本体（３）に埋封された電線（４．１および４．２）が示されており、加熱素子と管の表面との間の接触部分（５）も示されている。加熱素子を２つの流体コネクター（３．１および３．２）とも接触させていることが図示されている。
【図面の簡単な説明】
【００６１】
【図１】注入流体をインゼクター（図示せず）に輸送するための管（１）の一部分を示す。
【図２】注入流体をインゼクターに輸送するための管（１）と２つのコネクター（３．１および３．２）との集成体を示す。
【図１】
2017517667.tif 000004
【図２】
2017517667.tif 000005
【国際調査報告】
2017517667.tif 000006
2017517667.tif 000007
2017517667.tif 000008